(57)【特許請求の範囲】
【請求項１】
砒素鉱物を含む含銅物に水を添加してスラリーにした後、該スラリーのｐＨを８〜１２に調整して浮遊選鉱することによって含銅物から砒素鉱物を分離する方法であって、銅イオンとのキレートを生成するキレート剤を用いて含銅物を処理する工程と、該キレート剤で処理された含銅物に酸化剤（過酸化水素を除く）を添加して砒素鉱物を酸化処理する工程とを該浮遊選鉱の前処理として行うことを特徴とする含銅物からの砒素鉱物の分離方法。
【請求項２】
前記キレート剤がトリエチレンテトラミン及び／又はエチレンジアミン四酢酸であることを特徴とする、請求項１に記載の含銅物からの砒素の分離方法。
【請求項３】
前記酸化剤が空気及び／又は酸素であることを特徴とする、請求項１又は２に記載の含銅物からの砒素の分離方法。
【請求項４】
前記含銅物を処理する工程は、銅鉱石からなる含銅物を前記キレート剤及び水の存在下で粉砕する工程を有し、該キレート剤は該粉砕の前又は粉砕の最中に該含銅物に添加されることを特徴とする、請求項１〜３のいずれか１項に記載の砒素の分離方法。
【請求項５】
前記含銅物を処理する工程は、前記粉砕により得たスラリーを固液分離して水分を除去する工程と、該水分の除去により得た固形分に再度水を添加してスラリー化する工程とを更に有することを特徴とする、請求項４に記載の砒素の分離方法。
【発明の詳細な説明】
【技術分野】
【０００１】
本発明は、砒素を含有鉱物する含銅物から砒素鉱物を分離して高品位の銅精鉱を得る選鉱方法に関する。
【背景技術】
【０００２】
銅精錬の分野では、銅を含有する銅鉱石や銅精鉱などの処理対象物（以降、含銅物と称する）から銅を回収する様々な方法が提案されている。例えば、含銅物の一形態である硫化銅鉱石中から銅を回収するには、一般的に以下の各段階を経た処理が行われる。
【０００３】
（１）選鉱工程
選鉱工程では、鉱山で採掘された銅鉱石を粉砕した後、水を加えてスラリーとし、浮遊選鉱（浮選とも称する）を行う。この浮遊選鉱では、スラリーに抑制剤、起泡剤、捕収剤などで構成される浮選剤を添加し、空気を吹き込んで銅を含む鉱物を浮遊させつつ、脈石を沈降させて分離を行う。これにより銅品位３０％前後の銅精鉱が得られる。得られた銅精鉱は次工程の乾式製錬工程に送られる。
【０００４】
（２）乾式製錬工程
乾式製錬工程では、上記選鉱工程で得られた銅精鉱を自溶炉などの炉を用いて熔解し、転炉及び精製炉を経て銅品位９９％程度の粗銅にまで精製する。粗銅はアノードに鋳造された後、次工程の電解工程に送られる。この乾式製錬において、銅精鉱に含まれる砒素は、スラグやダストや粗銅に分配される。スラグは水砕して埋立て材などに利用され、ダストは炉に繰り返される。また、銅精鉱に含まれる硫黄は、亜硫酸ガスとして分離され、硫酸の原料となる。
【０００５】
（３）電解工程
電解工程では、硫酸酸性溶液（電解液）で満たされた電解槽に上記アノードを装入し、カソードとの間に通電して電解精製を行う。この電解精製によって、アノードの銅は溶解された後、カソード上に純度９９.９９％の電気銅として析出し、製品となる。この時、アノードに分配されていた砒素は電解液中に溶出する。溶出した砒素は、脱銅電解によって脱銅スライムとして回収される。この脱銅スライムは、中間原料とされたり、炉に繰り返されたりする。
【０００６】
上述の乾式製錬工程において、スラグに分配された砒素は安定した形態で固定される。しかしダストや脱銅スライムに分配された砒素は不安定な形態であり、そのままの状態で系外に払い出して処分することは望ましくない。そこで、これらのダストや脱銅スライムは、炉に繰り返されたり、別途処理されたりする。こうして銅精鉱中の大部分の砒素分は最終的にスラグに分配され、安定した形態で固定化される。
【０００７】
ところで、近年では原料事情が変化し、銅鉱石中の不純物、特に砒素品位は年々増加傾向にあり、得られる銅精鉱中の砒素品位も徐々に高くなってきている。具体的に例示すると、以前の銅精鉱中の砒素品位は０.１〜０.２％程度であったが、近年では砒素品位が１％を超える場合も珍しくない。したがって、銅精鉱の処理量が以前と同じであっても、砒素の含有量が増加しているため、スラグに固定する処理が追いつかない場合も生じてきた。この問題を解決するために、スラグ処理設備を新設したり増強したりすることが考えられるが、多大の投資を必要とし、コストを増加させてしまう。
【０００８】
そこで、銅鉱石から銅精鉱を得る際に砒素を分離除去し、例えば以前と同レベルの砒素品位の銅精鉱にすることが出来れば、このような投資が不要となり、砒素処理の負荷を以前のまま変更することなく操業できると考えられる。
【０００９】
これに関し、特許文献１には、黄鉄鉱に含まれる硫砒鉄鉱を浮遊選鉱を用いて分離する方法が示されている。この方法は、黄鉄鉱に亜硫酸水素ナトリウムなど亜硫酸水素イオンを含む硫酸系の抑制剤を添加し、さらにスラリーのｐＨを８以下に維持し、かつスラリー温度を３０℃以上として浮遊選鉱を行うことで、黄鉄鉱と硫砒鉄鉱とを分離するものである。
【００１０】
しかしながら、この方法を銅鉱石や銅精鉱からの砒素の分離にそのまま適用することは困難である。なぜなら、例えば黄銅鉱や斑銅鉱などを主成分とする銅精鉱では、砒素は四面砒銅鉱((ＣｕＦｅ)１２Ａｓ４Ｓ１３)や硫砒銅鉱(Ｃｕ３ＡｓＳ４)などの砒素鉱物として存在する場合が多く、これらの砒素鉱物は、黄銅鉱や斑銅鉱などと似た浮遊特性を持つため、浮遊選鉱によって銅と砒素とを分離することは困難なためである。
【００１１】
また、特許文献２には、砒素を含む銅精鉱を対象として、銅精鉱を９０〜１２０℃で加熱処理した後、銅の抑制剤としてヘキサシアノ鉄(II)酸カリウム（黄血塩：Ｋ４[Ｆｅ(ＣＮ)６]）を銅精鉱１トン（ｔ）あたり１０〜１５ｋｇ添加することで、砒素鉱物を浮遊させ、沈降する黄銅鉱や斑銅鉱などと分離する方法が示されている。
【００１２】
この方法は加熱により銅精鉱中の銅鉱物表面を酸化し、表面に不活性の酸化皮膜を形成することで銅鉱物と砒素鉱物の表面での表面化学的あるいは結晶化学的な状態に違いを生じさせ、後の浮遊選鉱における浮遊性の差を生じさせるものと考えられている。しかし、この方法を実操業で用いるには、大量の銅精鉱を加熱する設備とエネルギーを必要とし、その分コストが増加するという問題があった。
【００１３】
さらに、特許文献３には、砒素を含む非鉄金属硫化鉱物を対象として、空気、過酸化水素、その他の酸化剤を添加し、ザンセートを捕収剤、ポリアミン及び硫黄化合物の混合物を抑制剤としてｐＨ９〜１０で浮選することによって砒素鉱物を抑制する方法が示されている。この方法では、主として硫化ニッケル鉱と砒素鉱物との分離方法が述べられているが、銅鉱物と砒素鉱物との分離性は明らかにされていない。
【００１４】
また、非特許文献１には、銅鉱物を含有するスラリーを過酸化水素で処理した後に、硝酸ナトリウムを加えてｐＨ５に調整し、浮遊選鉱を行う方法が示されている。また同じ文献には、銅鉱物に過酸化水素とＥＤＴＡを添加し、その後に水酸化カリウムでｐＨ１１に調整して浮遊選鉱を行う方法も提案されている。しかし、これら二つの方法は、劇物を使用するなど取扱い時の安全性やコストの点で問題があった。
【００１５】
以上述べたように、いずれの方法も、浮遊選鉱法を用いて含銅物から高効率に砒素鉱物を分離するのは困難であった。
【先行技術文献】
【特許文献】
【００１６】
【特許文献１】米国特許第５１７１４２８号公報
【特許文献２】特開２００６−２３９５５３号公報
【特許文献３】米国特許第７００４３２６号公報
【非特許文献】
【００１７】
【非特許文献１】Ｄ．Ｆｏｒｎａｓｉｅｒｏ，  Ｄ．Ｆｕｌｌｓｔｏｎ，  Ｃ．Ｌｉ  ａｎｄ  Ｊ．Ｒａｌｓｔｏｎ：Ｍｉｎｅｒａｌ  Ｐｒｏｃｅｓｓｉｎｇ，  ６１（２００１），  １０９−１１９
【発明の概要】
【発明が解決しようとする課題】
【００１８】
本発明の目的は、上記の従来技術の問題点に鑑み、砒素鉱物を含有する含銅物から効率よく砒素鉱物を分離する選鉱方法を提供することにある。
【課題を解決するための手段】
【００１９】
上記の課題を解決するため、本発明が提供する含銅物からの砒素鉱物の分離方法は、砒素鉱物を含む含銅物に水を添加してスラリーにした後、該スラリーのｐＨを８〜１２に調整して浮遊選鉱することによって含銅物から砒素鉱物を分離する方法であって、銅イオンとのキレートを生成するキレート剤を用いて含銅物を処理する工程と、該キレート剤で処理された含銅物に酸化剤（過酸化水素を除く）を添加して砒素鉱物を酸化処理する工程とを該浮遊選鉱の前処理として行うことを特徴としている。
【００２０】
上記本発明の砒素鉱物の分離方法においては、キレート剤にトリエチレンテトラミン及び／又はエチレンジアミン四酢酸を用いることが好ましい。また、酸化剤には空気及び／又は酸素を使用することが好ましい。
【発明の効果】
【００２１】
本発明によれば、特別な設備や危険な薬品を使用することなく、砒素や黄鉄鉱を多く含む含銅物から高品位の銅精鉱を得ることができる。このようにして得られた高品位の銅精鉱を用いて銅を製錬することにより、製錬工程中の砒素による環境への影響を抑制できる。また、砒素副産物の処理負荷の増加に伴う投資と操業費を抑制できる。
【図面の簡単な説明】
【００２２】
【図１】本発明の実施例において使用した砒素鉱物の分離方法を示す概略フロー図である。
【発明を実施するための形態】
【００２３】
以下、本発明による含銅物からの砒素鉱物の分離方法の一具体例を、含銅物が銅鉱石の場合を例にとって説明する。なお、本発明で処理する砒素鉱物や黄鉄鉱を多く含む含銅物中の金属品位や鉱物の種類は、特に限定するものではない。浮遊選鉱を行うには、砒素鉱物や黄鉄鉱が単体粒子で存在していなければ効果的でないため、粉砕等の前処理を行って、砒素鉱物の多くが単体分離されていることが望ましい。
【００２４】
また、本発明が対象とする含銅物は銅鉱石に限定されるものでなく、銅精鉱であってもよい。この場合は、従来から行われている一般的な浮遊選鉱法を用いて先ず不純物を多く含む低品位の銅精鉱を回収し、次に本発明の分離方法に従って砒素鉱物や黄鉄鉱を分離して高品位の銅精鉱を回収することになる。すなわち、低品位の銅精鉱から高品位の銅精鉱を回収する場合にも本発明を適用することができる。この場合、中間原料となる不純物を高濃度に含む銅精鉱の銅品位には特に限定がない。
【００２５】
本発明の一具体例の砒素鉱物の分離方法では、先ず高品位に砒素を含有する銅鉱石に対して必要に応じて水を添加した上で粉砕し、粉砕された銅鉱石に所定量の水を加えてスラリー化する。次に得られたスラリーに水酸化カルシウムなどのアルカリを添加し、スラリーのｐＨを８〜１２、より好ましくは８.５〜１１.５の範囲に調整する。そして、このｐＨ調整されたスラリーを浮遊選鉱に供し、浮上した鉱石（浮鉱）として高品位の銅精鉱を得る。
【００２６】
浮遊選鉱（浮選）時はスラリーのｐＨが８未満であると、砒素鉱物の浮上を十分に抑制することができなくなり、砒素と銅との分離の割合を示す下記式１で定義される分離度が低下する。一方、スラリーのｐＨが１２を超えると、水酸化カルシウムなどのアルカリの消費量が急激に増大する上、銅鉱物の浮上が抑制されて下記式１の分離度が低下する。
【００２７】
［式１］
0005774374.tif 000002
【００２８】
この式１に示す分離度は、浮鉱側に含有される銅の分配率が高くて砒素の分配率が低くなるほど高い値となる。すなわち、この分離度の値が高ければ本発明の目的に合った好ましい結果が得られており、分離度の値が低ければ好ましくない結果が生じていることになる。
【００２９】
ところで、発明者らは上記浮選の際、本来浮上しないはずの砒素鉱物までもが浮遊することがあり、その原因としてスラリーの水相及びけん濁している砒素鉱物の表面に存在する可溶性の銅（以降、可溶性銅とも称する）が砒素鉱物と捕収剤との結合を促し、これによって砒素鉱物が浮遊することを見出した。この可溶性銅は、含銅物が酸化して生じたと考えられる。
【００３０】
そこで本発明者らは、上記浮選に供されるスラリーにキレート剤を添加して可溶性銅を錯化し、砒素鉱物の表面から可溶性銅を除去することによって砒素鉱物の浮遊性を低下させ、よって砒素鉱物と銅精鉱との浮選分離を確実に行うことを可能にした。
【００３１】
添加するキレート剤には、銅との錯生成定数が高いものが好ましい。具体的には、ＴＥＴＡ（トリエチレンテトラミン）やＥＤＴＡ（エチレンジアミン四酢酸）等を挙げることができる。これらキレート剤の種類や添加量は、予備試験などを行って、対象物に含まれる可溶性銅に対して必要十分な量を予め求めておき、その基準に従って適宜決定すれば良い。
【００３２】
キレート剤を添加するタイミングは、浮選の際に添加する捕収剤の添加と同時かそれ以前であれば特に限定はないが、粉砕工程よりも前の段階か又は粉砕工程中に添加するのが好ましい。なぜなら、粉砕に伴って空気が巻き込まれるので、その酸化作用により発生した可溶性銅を迅速かつ効果的に除去できるからである。なお、この粉砕工程において、後述する酸化工程に先立って砒素鉱物に対してある程度の酸化処理を施すことが可能である。
【００３３】
キレート剤及び水の存在下で含銅物を粉砕する場合は、粉砕後に生じるスラリーの水相部分にキレート剤によって錯体となった可溶性銅が溶存している。このため、粉砕後は当該スラリーをろ過又は沈降濃縮等によって固液分離するのが好ましい。これにより、可溶性銅を含む水相部分を固形分から分離することができる。得られた固形分は、再度水を添加してリパルプ（スラリー化）した後、次の酸化工程に送る。
【００３４】
なお、上記固液分離によって除去された水相にはキレート剤が含まれるため、適宜処理を施してキレート剤の回収を行うのが好ましい。例えば、水相に水硫化ナトリウム等の硫化剤を添加することにより、当該水相内に蓄積している銅やその他の金属成分を硫化物の形態で沈殿させて分離することができる。これにより、キレート剤の錯化能力を回復し、再び粉砕工程に繰り返して使用できる。
【００３５】
酸化工程では、可溶性銅の除去された含銅物を含むスラリーに酸化剤を加えて適度な酸化条件下にする。これにより、砒素鉱物だけを選択的に酸化処理することが可能となり、砒素鉱物の疎水性を低下させて砒素鉱物と含銅物との分離性を改善することができる。使用する酸化剤には、空気、酸素、次亜塩素酸ナトリウム、オゾン等一般的な酸化剤から適宜選定することができる。この中では、純酸素をボンベからスラリー中に吹き込む方法が最も容易かつ効果的である。
【００３６】
酸化剤の添加量は、対象となる鉱石や鉱物によって変化するため、予備試験を行なって定めれば良い。あるいはスラリーの酸化還元電位を測定し、得られた電位値と予備試験で得た結果を比較するなどして管理する方法も効果がある。例えば酸化剤に純酸素を用いる場合は、スラリーに５〜６０分程度吹込むのが好ましい。この時間が６０分を超えて長時間になると、含銅物が再び酸化して浮上し難くなる。一方、５分未満では酸化の効果がほとんど得られない。
【００３７】
上記したキレート剤の添加による可溶性銅の除去処理や酸化剤の添加による酸化処理における処理条件は、処理される含銅物の酸化状態によって適宜調整するのが好ましい。具体的には、原料としての含銅物がほとんど酸化されていない場合には、キレート剤の添加量を減らすか若しくは全く添加しないのが好ましい。一方、原料としての含銅物が既に適度な酸化を受けている場合は、酸化剤の添加量を減らすか若しくは全く添加しないのが好ましい。
【００３８】
このように、処理される含銅物の酸化状態に応じて、銅イオンとのキレートを生成するキレート剤を用いて含銅物を処理する工程を行うか、若しくは酸化剤を用いて砒素鉱物を酸化処理する工程を行うか、又はこれらの工程を両方とも行うか適宜選択するのが好ましい。なお、含銅物の酸化状態は、前述したように、スラリー化したときの酸化還元電位を測定する等の予備試験を行うことにより判断することができる。
【００３９】
キレート剤を用いて含銅物を処理する工程及び／又は酸化剤を用いて砒素鉱物を酸化処理する工程で処理されたスラリーは、次に浮遊選鉱工程に送られる。ここでスラリーに起泡剤及び捕収剤を添加すると共に空気を吹き込むことにより、水に対する親和性の違いを利用して含銅物を浮鉱と沈鉱とに分離することができる。すなわち、含銅物中に含まれる脈石及び砒素鉱物を沈鉱とし、含銅物中に含まれる低砒素品位の銅精鉱を浮鉱として分離することができる。
【００４０】
このように、本発明では選鉱工程において砒素濃縮物と低砒素品位の銅精鉱とを得ることができるので、含銅物の砒素含有量が増加しても、乾式製錬工程において、スラグ処理や脱銅電解など砒素を除去し回収する設備を増強するといった多大な投資を必要とせずに、以前と同様に処理して製品電気銅を得ることができる。また、砒素濃縮物は、別途処理することで、砒素を回収して金属砒素や砒素化合物などの原料として用いることができる上、砒素濃縮物に分配した銅を回収することもできる。
【００４１】
なお、上記した砒素鉱物の分離方法では最初に含銅物の粉砕を行ったが、含銅物が細かな銅精鉱で構成される場合は、かかる粉砕処理をバイパスしてもよい。また、キレート剤は含銅物の粉砕後に添加してもよいが、前述したように粉砕前に水と共にキレート剤を添加したほうが、粉砕に伴う含銅物の酸化を抑制できるので好ましい。含銅物にキレート剤を添加するときは、含銅物に水を加えてスラリーにした後に添加してもよいし、含銅物にキレート剤を添加した後に水を加えてスラリーにしてもよい。
【実施例】
【００４２】
以下に示す実施例により本発明をさらに詳細に説明するが、本発明はこれらの実施例によってなんら限定されるものではない。なお、以下の実施例では、化学分析値はＩＣＰ発光分析法を用いて求め、鉱物割合は顕微鏡観察によって求めた。また、含銅物には下記の表１に示す化学分析値及び鉱物割合を有する各銅精鉱を使用した。
【００４３】
【表１】
0005774374.tif 000003
【００４４】
［実施例１］
含銅物として上記表１の内のオーストラリア産銅精鉱Ａを用い、これを図１に示すフローに沿って処理して低砒素品位銅精鉱と砒素濃縮物とを得た。具体的には、上記表１のオーストラリア産銅精鉱Ａ１００ｇに水１００ｍｌを混合し、さらにＴＥＴＡ（トリエチレンテトラミン）を銅精鉱１ｔに対して１００ｋｇ添加し、ボールミルで８０％通過粒径が２５μｍになるように粉砕した（粉砕工程１及び可溶性銅除去工程２）。
【００４５】
粉砕物を取り出してろ紙及びヌッチェを用いて固液分離し、溶出した銅（可溶性銅）及びＴＥＴＡを含む水溶液を固形分から分離した（キレート剤回収工程３）。得られた固形分に水を加えてリパルプし、全体の体積が４００ｍｌのスラリーとした（スラリー化工程４）。このスラリーを、セル容量０.５Ｌのアジテア型浮遊選鉱試験機に装入し、攪拌を開始した。
【００４６】
撹拌しながら、純酸素を２リットル／ｍｉｎ吹き込み、これを１０ｍｉｎ続けた（酸化工程５）。次に、スラリーに水酸化カルシウムを添加してｐＨを１１.０に調整した後、捕収剤として、米国Ｃｙｔｅｃ  Ｉｎｄｕｓｔｒｉｅｓ  Ｉｎｃ．社製の商品名ＡＰ２０８を銅精鉱１ｔあたり７５ｇの添加量に相当する０.００７５ｇ添加した。
【００４７】
さらに、起泡剤として、ＭＩＢＣ（メチルイソブチルカービノール）を銅精鉱１ｔあたり９０ｇの添加量に相当する０.００９０ｇ添加した。これらの添加量は、予備実験によって最良の結果が得られる量から求めた。これらの捕収剤と起泡剤とを添加した後、２分間攪拌しながらｐＨを測定し、ｐＨが低下している場合には消石灰を添加してｐＨを１１.０に調整した。
【００４８】
その後、攪拌を継続し、空気をおおよそ２リットル／ｍｉｎの流量で吹き込みながら４分間浮選し、浮鉱（低砒素銅精鉱）と沈鉱（砒素濃縮物）とに分離した（浮遊選鉱工程６）。この実施例においては、簡略化のため精選工程を省略し、１回の浮選で工程を終了した。このようにして、試料１の砒素濃縮物と低砒素銅精鉱とを作製した。
【００４９】
次に、酸化工程５における純酸素の吹き込み時間を、それぞれ２０、３０、及び４５ｍｉｎ続けた以外は上記試料１の場合と同様にして試料２〜４の砒素濃縮物と低砒素銅精鉱とを作製した。
【００５０】
更に、酸化工程５を実施しない以外は上記試料１の場合と同様にして試料５の砒素濃縮物と低砒素銅精鉱とを作製した。また、キレート剤を添加しないこと、すなわち可溶性銅除去工程２を実施しない以外は上記試料２の場合と同様にして試料６の砒素濃縮物と低砒素銅精鉱とを作製した。そして比較のため、酸化工程５及び可溶性銅除去工程２を共に実施しないことに加えて浮選時のｐＨを１１.０に代えて７.０にした以外は上記試料１の場合と同様にして試料７の砒素濃縮物と低砒素銅精鉱とを作製した。
【００５１】
このようにして得た試料１〜７について、低砒素銅精鉱の歩留及び品位、低砒素銅精鉱及び砒素濃縮物の実収率、並びに分離度を主な処理条件と共に表２に示す。なお、実収率は、砒素濃縮物及び低砒素銅精鉱にそれぞれ含まれる銅及び砒素の量を、処理前の含銅物に含まれるそれぞれの量で除して得た値であり、歩留は低砒素銅精鉱の重量を処理前の銅精鉱の重量で除すことによって得た値である。また、分離度は前述した式１から得た値である。
【００５２】
【表２】
0005774374.tif 000004
【００５３】
上記表２から分かるように、比較例の試料７は銅の実収率と分離度がそれぞれ６３.０％と０.７であった。これに対して、試料１は銅の実収率が７１.５％、分離度が６.１と共に高い値となった。また、純酸素吹き込み時間をそれぞれ２０、３０、及び４５ｍｉｎに延長した試料２〜４は、銅の実収率が徐々に低下した。これは、本来浮遊性を有する銅鉱物の一部が酸化されて親水化したことに因るものと考えられる。
【００５４】
また、酸化工程５を省略した試料５は、砒素鉱物の浮遊性がやや高くなり、分離度は４.０となった。一方、キレート剤の添加による可溶性銅の除去を行わなかった試料６は、砒素鉱物の浮遊性が増して分離度が２.４となった。これらはいずれも試料７の０.７を大きく上回っているものの、オーストラリア産銅精鉱Ａの場合は、可溶性銅除去工程２と酸化工程５の両方を適用することにより効果的に砒素鉱物の浮遊を抑制できることが分かる。
【００５５】
［実施例２］
含銅物として上記表１のオーストラリア産銅精鉱Ａに代えてペルー産銅精鉱Ｂを使用した以外は上記実施例１の試料１及び２の場合と同様にして、それぞれ試料８及び９の砒素濃縮物と低砒素銅精鉱とを作製した。また、酸化工程５における純酸素の吹き込み時間を６０ｍｉｎ続けた以外は上記試料８の場合と同様にして試料１０の砒素濃縮物と低砒素銅精鉱とを作製した。
【００５６】
更に、酸化工程５を実施しない以外は上記試料８の場合と同様にして試料１１の砒素濃縮物と低砒素銅精鉱とを作製した。そして比較のため、酸化工程５及び可溶性銅除去工程２を共に実施しないことに加えて浮選時のｐＨを１１.０に代えて７.０にした以外は上記試料８の場合と同様にして試料１２の砒素濃縮物と低砒素銅精鉱とを作製した。
【００５７】
このようにして得た試料８〜１２について、低砒素銅精鉱の歩留及び品位、低砒素銅精鉱及び砒素濃縮物の実収率、並びに分離度を主な処理条件と共に表３に示す。なお、実収率、歩留及び分離度は実施例１と同様にして得た値である。
【００５８】
【表３】
0005774374.tif 000005
【００５９】
上記表３から分かるように、比較例の試料１２は銅の実収率と分離度がそれぞれ８４.５％と２.１であったのに対して、試料８は銅の実収率が８１.９％と僅かに低下し、分離度は４.３に上昇した。酸素吹き込み時間をそれぞれ２０ｍｉｎと６０ｍｉｎに延長した試料９及び１０は、分離度がそれぞれ４.７及び６.７に上昇したが、銅の実収率はそれぞれ７２.８％と７２.１％に低下した。この結果から、ペルー産銅精鉱Ｂの場合は、目的に応じて可溶性銅除去工程２及び酸化工程５の内のいずれかを適用したり、これら両方の工程を適用したりすることによって効果的に砒素鉱物の浮遊を抑制できることが分かる。
【符号の説明】
【００６０】
１    粉砕工程
２    可溶性銅除去工程
３    キレート剤回収工程
４    スラリー化工程
５    酸化工程
６    浮遊選鉱工程
【図１】
0005774374.tif 000006